(57)【要約】  光学フィルムの製造方法は、微粒子非含有のドープを金属支持体上に流延してウェブを形成する流延工程（Ｓ２）と、ウェブを金属支持体から剥離する剥離工程（Ｓ３）と、剥離されたウェブの表面に、加工ロールによって凹凸形状を形成する凹凸形成工程（Ｓ４）と、凹凸形状を有するウェブを光学フィルムとして巻き取る巻取工程（Ｓ１０）とを有する。巻き取られた光学フィルムは、表面の２５００００μｍ2の範囲内に１個以上の凹凸を有しており、上記範囲内で上記凹凸の周囲の表面粗さＳａは、１．５ｎｍ以下である。
2019239625.tif 000002
【特許請求の範囲】
【請求項１】
微粒子非含有のドープを金属支持体上に流延してウェブを形成する流延工程と、
前記ウェブを金属支持体から剥離する剥離工程と、
剥離された前記ウェブの表面に、加工ロールによって凹凸形状を形成する凹凸形成工程と、
前記凹凸形状を有する前記ウェブを光学フィルムとして巻き取る巻取工程とを有し、
巻き取られた前記光学フィルムは、表面の２５００００μｍ2の範囲内に１個以上の凹凸を有しており、
前記範囲内で前記凹凸の周囲の表面粗さＳａは、１．５ｎｍ以下である、光学フィルムの製造方法。
【請求項２】
前記表面粗さＳａは、０．９ｎｍ以下である、請求項１に記載の光学フィルムの製造方法。
【請求項３】
前記凹凸形成工程では、最大高さＲｙが２μｍ以上となる表面加工が施された前記加工ロールによって、前記ウェブの表面に前記凹凸形状を形成する、請求項１または２に記載の光学フィルムの製造方法。
【請求項４】
前記光学フィルムの表面において、
前記凹凸の長径は、５〜１５μｍであり、
最大高さ粗さＲｚが、１００〜１０００ｎｍである、請求項１から３のいずれかに記載の光学フィルムの製造方法。
【請求項５】
前記凹凸形成工程において、前記加工ロールによって前記凹凸形状を形成するときの前記ウェブの残留溶媒量が、５〜３５質量％である、請求項１から４のいずれかに記載の光学フィルムの製造方法。
【請求項６】
前記光学フィルムは、表面の２５００００μｍ2の範囲内に２個以上２０個以下の前記凹凸を有している、請求項１から５のいずれかに記載の光学フィルムの製造方法。
【請求項７】
前記ドープは、樹脂および溶媒を含み、
前記樹脂は、シクロオレフィン系樹脂である、請求項１から６のいずれかに記載の光学フィルムの製造方法。
【請求項８】
微粒子非含有の光学フィルムであって、
前記光学フィルムは、表面の２５００００μｍ2の範囲内に１個以上の凹凸を有しており、
前記範囲内で前記凹凸の周囲の表面粗さＳａは、１．５ｎｍ以下である、光学フィルム。
【請求項９】
前記表面粗さＳａは、０．９ｎｍ以下である、請求項８に記載の光学フィルム。
【請求項１０】
前記光学フィルムの表面において、
前記凹凸の長径は、５〜１５μｍであり、
最大高さ粗さＲｚが、１００〜１０００ｎｍである、請求項８または９に記載の光学フィルム。
【請求項１１】
前記光学フィルムは、表面の２５００００μｍ2の範囲内に２個以上２０個以下の前記凹凸を有している、請求項８から１０のいずれかに記載の光学フィルム。
【請求項１２】
シクロオレフィン系樹脂を含む、請求項８から１１のいずれかに記載の光学フィルム。
【発明の詳細な説明】
【技術分野】
【０００１】
本発明は、光学フィルムおよびその製造方法に関する。
【背景技術】
【０００２】
近年、スマートフォンなどの軽量化、薄膜化が要求される用途の部品において、ガラスから光学フィルムへの代替が進んでいる。この代替が実現すると、軽量化や薄膜化だけでなく、コストダウンといったメリットもある。しかし、光学フィルムがガラスの代替となるためには、光学フィルムのヘイズ値をガラスに近づける必要がある。【０００３】
ここで、低ヘイズの光学フィルムについては、例えば特許文献１に開示されている。特許文献１では、微粒子を表面調整剤とともに光学フィルムに含有させることにより、微粒子を光学フィルムの片面に偏在させて滑り性を付与し、これによって、微粒子の含有量を低減して、ヘイズの低い光学フィルムを実現するようにしている。【０００４】
また、特許文献２では、微粒子を含有するポリカーボネート樹脂をダイスからフィルム状に溶融押出し、マットロールとゴムロールとからなる一対のロールで挟持加圧してマットロールのマット模様をフィルムに転写することで、低光沢のマットフィルムを得るようにしている。さらに、特許文献３では、溶液流延製膜法による光学フィルムの製造において、ウェブ中の残留溶媒量が所定範囲であるときに、ウェブの一方の面上に、微粒子を含有する微粒子分散液の液滴をインクジェットヘッド方式で吐出し、着弾、付着させて微細凸構造を形成することにより、光学フィルム中のマット剤を減量しながら滑り性を向上させるようにしている。
【先行技術文献】
【特許文献】
【０００５】
【特許文献１】特開２０１７−１２２８５５号公報（請求項１、段落〔０００９〕、〔００１０〕、〔００１８〕等参照）
【特許文献２】特許第３６７６８９６号公報（請求項１、段落〔０００４〕〜〔０００６〕、〔００２４〕、図１等参照）
【特許文献３】特許第５１８２０９２号公報（請求項１、段落〔０００５〕、〔００２４〕、図１等参照）
【発明の概要】
【発明が解決しようとする課題】
【０００６】
ところで、従来の光学フィルムは、ヘイズが低いものでも、ガラスには及ばない。これは、製造時のハンドリング性を向上させるための有機または無機の微粒子が光学フィルムに少なからず添加されており、フィルム表面が平坦でないことによる。したがって、光学フィルムにおいて、ガラスに近い低ヘイズを実現するためには、微粒子を含有しない光学フィルムを実現することが望まれる。この点、上述した特許文献１〜３の光学フィルムは、いずれも微粒子が含有されており、ガラスに近い低ヘイズを実現することが困難である。【０００７】
一方、光学フィルムが微粒子を含有しない場合、光学フィルムに滑り性が付与されないため、ハンドリング性が低下し、歩留まりが低下することが懸念される。つまり、光学フィルムの滑り性が悪いと、製造時にフィルムがロール（例えば鏡面ロール）に貼り付きながら搬送されるため、小さい搬送キズがフィルム表面につく場合がある。また、滑り性の悪い光学フィルムがロールに強く貼り付くことで、複数のロール間で強いシワが発生してしまい、最悪の場合、光学フィルムが破断することがある。【０００８】
したがって、ガラスに近い低ヘイズを実現すべく、微粒子を含有しない構成であっても、製造時に搬送キズがつきにくく、シワの発生も低減することができる搬送性の良好な光学フィルムが求められるが、このような光学フィルムを従来同様の大量生産可能な製造方法で作製することは未だ実現されてはいない。【０００９】
本発明は、上記の問題点を解決するためになされたものであり、その目的は、ガラスに近い低ヘイズを実現すべく、微粒子を含有しない構成であっても、製造時に搬送キズがつきにくく、シワの発生も低減することができ、これによって、大量生産可能な製法で作製できるとともに、低ヘイズと製造時の良好な搬送性とを両立させることができる光学フィルムと、その製造方法とを提供することにある。
【課題を解決するための手段】
【００１０】
本発明の上記目的は、以下の製造方法または構成によって達成される。【００１１】
本発明の一側面に係る光学フィルムの製造方法は、微粒子非含有のドープを金属支持体上に流延してウェブを形成する流延工程と、前記ウェブを金属支持体から剥離する剥離工程と、剥離された前記ウェブの表面に、加工ロールによって凹凸形状を形成する凹凸形成工程と、前記凹凸形状を有する前記ウェブを光学フィルムとして巻き取る巻取工程とを有し、巻き取られた前記光学フィルムは、表面の２５００００μｍ2の範囲内に１個以上の凹凸を有しており、前記範囲内で前記凹凸の周囲の表面粗さＳａは、１．５ｎｍ以下である。【００１２】
本発明の他の側面に係る光学フィルムは、微粒子非含有の光学フィルムである。前記光学フィルムは、表面の２５００００μｍ2の範囲内に１個以上の凹凸を有しており、前記範囲内で前記凹凸の周囲の表面粗さＳａは、１．５ｎｍ以下である。
【発明の効果】
【００１３】
光学フィルムが微粒子を含有しない構成であっても、製造時に搬送キズがつきにくく、シワの発生も低減することができ、これによって、大量生産可能な製法（例えば溶液流延製膜法）で光学フィルムを作製できるとともに、ガラスに近い低ヘイズと、製造時の良好な搬送性とを両立させることができる。
【図面の簡単な説明】
【００１４】
【図１】本発明の実施の形態に係る光学フィルムの製造装置の概略の構成を示す説明図である。
【図２】上記光学フィルムの製造工程の流れを示すフローチャートである。
【図３】最大高さＲｙの計算方法を模式的に示す説明図である。
【図４】上記光学フィルムの断面形状を模式的に示す断面図である。
【図５】表面粗さＳａの計算方法を模式的に示す説明図である。
【図６】表面粗さＲａの計算方法を模式的に示す説明図である。
【図７】最大高さ粗さＲｚの計算方法を模式的に示す説明図である。
【図８】実施例の光学フィルムにおける表面粗さＳａの測定範囲と、凹凸個数の算出範囲との関係を模式的に示す説明図である。
【図９】ツレまたはシワが生じた各フィルムの幅手方向に沿った断面形状を模式的に示す説明図である。
【発明を実施するための形態】
【００１５】
本発明の実施の一形態について、図面に基づいて説明すれば以下の通りである。なお、本明細書において、数値範囲をＡ〜Ｂと表記した場合、その数値範囲に下限Ａおよび上限Ｂの値は含まれるものとする。なお、本発明は、以下の内容に限定されるわけではない。
【００１６】
〔光学フィルムの製造方法〕
まず、本実施形態の光学フィルムの製造方法の概要について説明する。図１は、本実施形態の光学フィルムの製造装置１の概略の構成を示す説明図である。また、図２は、光学フィルムの製造工程の流れを示すフローチャートである。本実施形態の光学フィルムの製造方法は、溶液流延製膜法によって光学フィルムを製造する方法であり、図２に示すように、攪拌調製工程（Ｓ１）、流延工程（Ｓ２）、剥離工程（Ｓ３）、凹凸形成工程（Ｓ４）、第１乾燥工程（Ｓ５）、延伸工程（Ｓ６）、第２乾燥工程（Ｓ７）、切断工程（Ｓ８）、エンボス加工工程（Ｓ９）、巻取工程（Ｓ１０）を含む。以下、各工程について説明する。
【００１７】
＜攪拌調製工程＞
攪拌調製工程では、攪拌装置５０の攪拌槽５１にて、少なくとも樹脂および溶媒を攪拌し、支持体３上に流延するドープを調製する。支持体３は、例えばステンレス鋼（ＳＵＳ）からなる金属支持体である。支持体３は、例えばエンドレスベルトで構成されるが、ドラムで構成されてもよい。本実施形態では、上記ドープに、搬送性を向上させるための微粒子（マット剤）は含有されていない。
【００１８】
上記樹脂としては、セルロースエステル系樹脂、シクロオレフィン系樹脂（ＣＯＰ）、ポリイミド樹脂、ポリアリレート樹脂のいずれかを用いることができる。上記溶媒としては、良溶媒および貧溶媒の混合溶媒を用いることができる。なお、良溶媒とは、樹脂を溶解させる性質（溶解性）を有する有機溶媒を言い、１，３−ジオキソラン、ＴＨＦ（テトラヒドロフラン）、メチルエチルケトン、アセトン、酢酸メチル、塩化メチレン（ジクロロメタン、メチレンクロライド）、トルエンなどがこれに相当する。一方、貧溶媒とは、単独では樹脂を溶解させる性質を有していない溶媒を言い、メタノールやエタノールなどがこれに相当する。
【００１９】
＜流延工程＞
流延工程では、攪拌調製工程で調製されたドープを、加圧型定量ギヤポンプ等を通して、導管によって流延ダイ２に送液し、支持体３上の流延位置に流延ダイ２からドープを流延する。そして、流延したドープを支持体３上で乾燥させて、流延膜としてのウェブ５を形成する。流延ダイ２の傾き、すなわち、流延ダイ２から支持体３へのドープの吐出方向は、支持体３の面（ドープが流延される面）の法線に対する角度で０°〜９０°の範囲内となるように適宜設定されればよい。
【００２０】
支持体３は、一対のロール３ａ・３ｂおよびこれらの間に位置する複数のロール（不図示）によって保持されている。ロール３ａ・３ｂの一方または両方には、支持体３に張力を付与する駆動装置（不図示）が設けられており、これによって支持体３は張力が掛けられて張った状態で使用される。
【００２１】
流延工程では、支持体３上に流延されたドープにより形成されたウェブ５を、支持体３上で加熱し、支持体３から剥離ロール４によってウェブ５が剥離可能になるまで溶媒を蒸発させる。溶媒を蒸発させるには、ウェブ側から風を吹かせる方法や、支持体３の裏面から液体により伝熱させる方法、輻射熱により表裏から伝熱する方法等があり、適宜、単独であるいは組み合わせて用いればよい。
【００２２】
＜剥離工程＞
上記の流延工程にて、支持体３上でウェブ５が剥離可能な膜強度となるまで乾燥固化あるいは冷却凝固させた後、剥離工程では、ウェブ５を、自己支持性を持たせたまま、支持体３から剥離ロール４によって剥離する。
【００２３】
なお、剥離時点での支持体３上でのウェブ５の残留溶媒量は、乾燥の条件の強弱、支持体３の長さ等により、２５〜８０質量％の範囲であることが望ましい。残留溶媒量がより多い時点で剥離する場合、ウェブ５が柔らか過ぎると剥離時平面性を損ね、剥離張力によるシワや縦スジが発生しやすいため、経済速度と品質との兼ね合いで剥離時の残留溶媒量が決められる。なお、残留溶媒量は、下記式で定義される。
【００２４】
残留溶媒量（質量％）＝（ウェブの加熱処理前質量−ウェブの加熱処理後質量）／（ウェブの加熱処理後質量）×１００
ここで、残留溶媒量を測定する際の加熱処理とは、１１５℃で１時間の加熱処理を行うことを表す。
【００２５】
＜凹凸形成工程＞
凹凸形成工程では、剥離されたウェブ５の表面に、加工ロール２０によって凹凸形状を形成する。加工ロール２０には、最大高さＲｙが２μｍ以上となる表面加工が施されている。回転する加工ロール２０にウェブ５が接触すると、加工ロール２０の表面の凸部がウェブ５の表面に食い込む。これにより、ウェブ５の表面において、加工ロール２０の凸部と接触した部分が凹むと同時に、その周囲が盛り上がり、ウェブ５の表面に凹凸形状が形成される。なお、加工ロール２０の最大高さＲｙは、少なくとも１μｍあればよい。
【００２６】
図３は、最大高さＲｙの計算方法を模式的に示す説明図である。最大高さＲｙは、ＪＩＳ  Ｂ  ０６０１−１９９４で定義される値である。すなわち、最大高さＲｙは、粗さ曲線から、その平均線ｍの方向に基準長さＬだけを抜き取り、この抜き取り部分の山頂線と谷底線との間隔（Ｒｙ）を、粗さ曲線の縦倍率の方向に測定し、この値をマイクロメートル（μｍ）で表したものである。ＪＩＳは、日本工業規格を示す“Japanese Industrial Standards”の略である。
【００２７】
＜第１乾燥工程＞
加工ロール２０によって表面に凹凸が形成されたウェブ５は、乾燥装置６にて乾燥される。乾燥装置６内では、複数の搬送ロールによってウェブ５が搬送され、その間にウェブ５が乾燥される。乾燥装置６での乾燥方法は、特に制限はなく、一般的に熱風、赤外線、加熱ロール、マイクロ波等を用いてウェブ５を乾燥させる。簡便さの点から、熱風でウェブ５を乾燥させる方法が好ましい。なお、第１乾燥工程は、必要に応じて行われればよい。
【００２８】
＜延伸工程＞
延伸工程では、乾燥装置６にて乾燥されたウェブ５を、テンター７によって延伸する。このときの延伸方向としては、フィルム搬送方向（ＭＤ方向；Machine Direction）、フィルム面内で上記搬送方向に垂直な幅手方向（ＴＤ方向；Transverse Direction）、これらの両方向、のいずれかである。延伸工程では、ウェブ５の両側縁部をクリップ等で固定して延伸するテンター方式が、フィルムの平面性や寸法安定性を向上させるために好ましい。なお、テンター７内では、延伸に加えて乾燥を行ってもよい。
【００２９】
なお、Ｓ６の延伸工程は、必要に応じて行われればよく、省略することが可能である。例えば、光学フィルムを巻き取った後に延伸を行う場合は、巻取前の上記延伸工程を省略することができる。
【００３０】
＜第２乾燥工程＞
必要に応じてテンター７にて延伸されたウェブ５は、乾燥装置８にて乾燥される。乾燥装置８内では、複数の搬送ロールによってウェブ５が搬送され、その間にウェブ５が乾燥される。乾燥装置８での乾燥方法は、特に制限はなく、一般的に熱風、赤外線、加熱ロール、マイクロ波等を用いてウェブ５を乾燥させる。簡便さの点から、熱風でウェブ５を乾燥させる方法が好ましい。
【００３１】
ウェブ５は、乾燥装置８にて乾燥された後、光学フィルムＦとして巻取装置１１に向かって搬送される。
【００３２】
＜切断工程、エンボス加工工程＞
乾燥装置８と巻取装置１１との間には、切断部９およびエンボス加工部１０がこの順で配置されている。切断部９では、製膜された光学フィルムＦを搬送しながら、その幅手方向の両端部を、スリッターによって切断する切断工程が行われる。光学フィルムＦにおいて、両端部の切断後に残った部分は、フィルム製品となる製品部を構成する。一方、光学フィルムＦから切断された部分は、シュータにて回収され、再び原材料の一部としてフィルムの製膜に再利用される。
【００３３】
切断工程の後、光学フィルムＦの幅手方向の両端部には、エンボス加工部１０により、エンボス加工（ナーリング加工）が施される。エンボス加工は、加熱されたエンボスローラーを光学フィルムＦの両端部に押し当てることにより行われる。エンボスローラーの表面には細かな凹凸が形成されており、エンボスローラーを光学フィルムＦの両端部に押し当てることで、上記両端部に凹凸が形成される。このようなエンボス加工により、次の巻取工程での巻きズレやブロッキング（フィルム同士の貼り付き）を極力抑えることができる。
【００３４】
＜巻取工程＞
最後に、エンボス加工が終了した光学フィルムＦを、巻取装置１１によって巻き取り、光学フィルムＦの元巻（フィルムロール）を得る。すなわち、巻取工程では、光学フィルムＦを搬送しながら巻芯に巻き取ることにより、フィルムロールが製造される。光学フィルムＦの巻き取り方法は、一般に使用されているワインダーを用いればよく、定トルク法、定テンション法、テーパーテンション法、内部応力一定のプログラムテンションコントロール法等の張力をコントロールする方法があり、それらを使い分ければよい。光学フィルムＦの巻長は、１０００〜７２００ｍであることが好ましい。また、その際の幅は１０００〜３２００ｍｍ幅であることが望ましく、膜厚は１０〜６０μｍであることが望ましい。
【００３５】
図４は、上記の製造方法によって製造された光学フィルムＦの断面形状を模式的に示す断面図である。上記したように、凹凸形成工程において、加工ロール２０によってウェブ５の表面に凹凸形状を形成することにより、製造された光学フィルムＦの表面においては、２５００００μｍ2（５００μｍ×５００μｍ）の範囲内に、ウェブ５の凹凸に対応する凹凸ＦPVが１個以上存在している。すなわち、微粒子非含有の光学フィルムＦは、表面の２５００００μｍ2の範囲内に１個以上の凹凸ＦPVを有する。この結果、光学フィルムＦの表面には、凹凸ＦPVが形成された凹凸領域Ｆａと、凹凸ＦPVを除く非凹凸領域Ｆｂとが混在する。なお、上記面積の範囲内での凹凸ＦPVの数の上限および下限は、凹凸領域Ｆａと非凹凸領域Ｆｂとが混在するように、凹凸ＦPVの大きさ（深さ、長径）に応じて適宜設定されればよい。なお、ここでは、光学フィルムＦの表面の凹部と凸部との組（ペア）を、「凹凸」と呼ぶ。したがって、例えば１個の凹凸とは、凹部と凸部とが１個ずつの組を指す。
【００３６】
光学フィルムＦの表面において、凹凸ＦPVの周囲（非凹凸領域Ｆｂ）の表面粗さＳａは、１．５ｎｍ以下であり、ほとんど平面（平坦）に近い。本実施形態において、凹凸ＦPVの周囲の表面粗さＳａの好ましい範囲は、０．９ｎｍ以下である。
【００３７】
図５は、表面粗さＳａの計算方法を模式的に示す説明図である。表面粗さＳａは、ＩＳＯ  ２５１７８表面性状（面粗さ測定）のパラメータである。ＩＳＯは、国際標準化機構を示す“International Organization for Standardization”の略である。表面粗さＳａは、表面粗さＲａ（線の算術平均高さ）を面に拡張したパラメータであり、表面の平均面ＳAVEに対する凹凸（各点の高さ）の絶対値の平均を表す。
【００３８】
図６は、参考として、上記の表面粗さＲａの計算方法を模式的に示す説明図である。表面粗さＲａは、算出平均粗さとも呼ばれ、ＪＩＳ  Ｂ０６０１−１９９４またはＪＩＳ  Ｂ  ０６０１−２００１で定義される値である。表面粗さＲａは、粗さ曲線から、その平均線ｍの方向に基準長さＬだけを抜き取り、この抜き取り部分の平均線ｍの方向にＸ軸を、縦倍率の方向にＹ軸を取り、粗さ曲線をｙ＝ｆ（ｘ）で表したときに、同図中の式によって求められる値をマイクロメートル（μｍ）で表したものである。
【００３９】
また、光学フィルムＦの表面において、凹凸ＦPVの長径は、５〜１５μｍであり、最大高さ粗さＲｚは、１００〜１０００ｎｍである。凹凸ＦPVの長径および最大高さ粗さＲｚは、例えば、最大高さＲｙの異なる加工ロール２０を複数用意しておき、複数の加工ロール２０の中から適切な加工ロール２０を選択して使用することによって調整できる。
【００４０】
図７は、最大高さ粗さＲｚの計算方法を模式的に示す説明図である。最大高さ粗さＲｚの定義は、最大高さＲｙと同じであるが、最大高さＲｙは、μｍ単位で表され、金属研磨などの分野で一般的に使われる。フィルム表面状態のパラメータとしては、ｎｍ単位で表される最大高さ粗さＲｚを用いることが多いため、ここでは、最大高さ粗さＲｚを用いて凹凸ＦPVを表している。
【００４１】
本実施形態では、上述した光学フィルムＦの製造において、加工ロール２０によってウェブ５の表面に凹凸形状を形成する。これにより、ウェブ５が微粒子を含有していなくても、そのウェブ５に滑り性が付与される。したがって、その後、ウェブ５が乾燥装置６およびテンター７内を各ロールによって搬送される場合でも、ウェブ５が各ロールに貼り付くのを低減することができる。その結果、ウェブ５の表面に小さい搬送キズがつきにくくなる。また、ウェブ５の滑り性が悪いと、ウェブ５の搬送時に複数のロール間で引っ張られることによって、ウェブ５にツレやシワが発生しやすくなるが、ウェブ５に滑り性が付与されて貼り付きが低減されるため、そのようなツレやシワの発生を低減しながら、ウェブ５を良好に搬送することができる。なお、ツレおよびシワの詳細な定義については後述する。
【００４２】
また、光学フィルムＦの表面において、凹凸ＦPVの周囲（非凹凸領域Ｆｂ）の表面粗さＳａは、１．５ｎｍ以下である。非凹凸領域Ｆｂはほぼ平坦であり、表面ヘイズが小さくなるため、フィルム全体としてガラスに近い低ヘイズを実現することができる。
【００４３】
つまり、光学フィルムＦが微粒子を含有しない構成であっても、製造時に搬送キズがつきにくく、ツレやシワの発生も低減することができ、これによって、大量生産可能な製法（例えば溶液流延製膜法）で光学フィルムＦを作製できるとともに、ガラスに近い低ヘイズと、製造時の良好な搬送性とを両立させることができる。
【００４４】
また、光学フィルムＦを他のフィルムと貼り合わせたり、光学フィルムＦ上に何らかの機能層（例えばハードコート層）を塗布すべく、一旦巻き取った光学フィルムＦを再度繰り出して搬送する場合でも、その光学フィルムＦが搬送ロールに貼り付くのを凹凸ＦPVの存在によって低減することができ、光学フィルムＦの良好な搬送性を実現することが可能となる。
【００４５】
また、非凹凸領域Ｆｂの表面粗さＳａが０．９ｎｍ以下である場合、非凹凸領域Ｆｂの表面ヘイズがより小さくなるため、低ヘイズの光学フィルムＦを確実に実現することができる。また、光学フィルムＦの表面の２５００００μｍ2の範囲内に凹凸ＦPVが２個以上２０個以下存在する場合、凹凸領域Ｆａと非凹凸領域Ｆｂとがバランスよく存在するため、ヘイズ低減の効果と、製造時の良好な搬送性を確保する効果とをバランスよく得ることができる。
【００４６】
また、上述した方法で光学フィルムＦに凹凸ＦPVを形成することにより、光学フィルムＦを巻き取るまでは、良好な搬送性を確保するために凹凸ＦPVを残存させておき、上記光学フィルムＦを使用する場合には、光学フィルムＦを繰り出して熱処理を行うことにより、凹凸ＦPVを消失または緩和させることができる。これにより、微粒子非含有の光学フィルムＦを、光学特性の良好なフィルムとして使用することが可能となる。なお、上記の緩和とは、凹凸ＦPVのサイズまたは高さが熱処理によって小さくなることを意味する。
【００４７】
ここで、熱処理によって凹凸ＦPVを消失または緩和させる原理については、以下のように推察している。すなわち、支持体３は、金属製であり、支持体３上に流延したドープ中の溶媒は、支持体３には浸透しない。このように溶媒が浸透しない支持体３上に製膜したウェブ５は、支持体３からの剥離後、表面の近傍のみ乾燥して固くなるが、その内部は、溶媒が多く残留しているため柔らかい。その状態で、ウェブ５が加工ロール２０上で搬送されると、ウェブ５には加工ロール２０によって凹凸が形成されるが、その凹みは内部の柔らかい部分が押しつぶされた状態になっている。上記のようにして形成された凹凸に対して、樹脂のガラス転移温度（Ｔｇ）以上の高温で熱処理すると、光学フィルムＦにおける上記部分（押しつぶされた部分）が分子運動によって元の形（状態）に復元しようとし、これによって凹凸ＦPVが消失するか、緩和される。
【００４８】
また、凹凸形成工程では、最大高さＲｙが２μｍ以上となる表面加工が施された加工ロール２０によって、ウェブ５の表面に凹凸形状を形成するため、最終的な光学フィルムＦとして、表面の２５００００μｍ2の範囲内に凹凸ＦPVが１個以上存在し、凹凸ＦPVの周囲の表面粗さＳａが１．５ｎｍ以下である光学フィルムＦを確実に実現することができる。
【００４９】
また、最大高さＲｙが２μｍ未満である加工ロール２０を用いてウェブ５の表面に凹凸を形成した場合、上記凹凸の長径および最大高さ粗さＲｚが小さくなって、ウェブ５の搬送時の貼り付き低減効果が小さくなり、搬送性を向上させる効果が小さくなることが懸念される。加工ロール２０の最大高さＲｙが２μｍ以上であることにより、ウェブ５の搬送性向上の効果を確実に得ることができる。なお、ウェブ５の搬送性向上の効果をより確実に得る観点では、加工ロール２０の最大高さＲｙは、４μｍ以上であることが望ましい。
【００５０】
上記のように、最大高さＲｙが２μｍ以上の加工ロール２０を用いてウェブ５の表面に凹凸形状を形成すると、長径が５〜１５μｍで、最大高さ粗さＲｚが１００〜１０００ｎｍの凹凸ＦPVが表面に形成された光学フィルムＦが得られることが、後述する実施例からわかっている。したがって、光学フィルムＦの表面において、凹凸ＦPVの長径が５〜１５μｍであり、最大高さ粗さＲｚが１００〜１０００ｎｍであれば、光学フィルムＦの製造時（ウェブ５の搬送時）における搬送性向上の効果を確実に得ることができると言える。
【００５１】
ところで、凹凸形成工程において、加工ロール２０によって凹凸を形成するときのウェブ５の残留溶媒量が５質量％未満であると、ウェブ５が硬くなり、加工ロール２０との接触によってウェブ５に凹凸が形成されにくくなる。このため、光学フィルムＦにおいて、凹凸ＦPVの長径および最大高さ粗さＲｚが小さくなり、搬送性向上の効果が得られにくくなる。逆に、上記残留溶媒量が３５質量％を超えると、ウェブ５が柔らかくなり、加工ロール２０との接触によってウェブ５に凹凸が形成されやすくなる。このため、光学フィルムＦにおいて、凹凸ＦPVの長径および最大高さ粗さＲｚが大きくなり、その後の熱処理によって凹凸ＦPVを消失または緩和させる効果が得られにくくなる。
【００５２】
したがって、以上のことから、凹凸形成工程において、加工ロール２０によって凹凸を形成するときのウェブ５の残留溶媒量は、５〜３５質量％であることが望ましい。なお、上記残留溶媒量のさらに望ましい範囲は、６〜３３質量％である。
【００５３】
また、支持体３上に流延するドープは、樹脂および溶媒を含み、上記樹脂は、シクロオレフィン系樹脂（ＣＯＰ）であってもよい。この場合、ＣＯＰを用い、溶液流延製膜法によって光学フィルムＦを製造する場合において、上述した本実施形態の効果を得ることができる。
【００５４】
〔実施例〕
以下、本発明の実施例について、比較例も挙げながら説明する。なお、本発明は、以下の実施例には限定されない。
【００５５】
＜実施例１＞
（ドープの調製）
シクロオレフィン系樹脂（Ｇ７８１０、ＪＳＲ株式会社製）            
１２０質量部
ジクロロメタン                                        ３５７質量部
エタノール                                              １９質量部
以上を密閉容器に投入し、加熱し、撹拌しながら、完全に溶解し、安積濾紙（株）製の安積濾紙Ｎｏ．２４を使用して濾過し、ドープを調製した。
【００５６】
次に、ベルト流延製膜装置（図１の製造装置１）を用い、ステンレスバンド支持体（支持体３）上に、微粒子非含有のドープを均一に流延した。支持体上で、残留溶媒量が４０質量％になるまで溶媒を蒸発させ、ステンレスバンド支持体上からウェブを剥離した。その後、残留溶媒量が１２質量％の状態で、最大高さＲｙ＝４μｍの加工ロールを用いてウェブに凹凸形状を付与した。その後、得られたウェブを１３０℃の乾燥装置内を多数のローラーで搬送させながら１５分間乾燥させた後、１．０ｍ幅にスリットし、巻芯に巻き取り、シクロオレフィン系樹脂からなる光学フィルム１０１を得た。光学フィルム１０１の厚さは１５μｍ、巻長は５０００ｍであった。
【００５７】
（表面粗さＳａの測定）
白色干渉顕微鏡Ｚｙｇｏを用い、巻き取り後の光学フィルム１０１の両面の表面粗さＳａを測定した。より具体的には、光学フィルム１０１の表面上で無作為に５箇所を選び、選んだ各箇所で凹凸が含まれない視野（約８５μｍ×８５μｍの範囲）において、白色干渉顕微鏡Ｚｙｇｏによって表面粗さＳａをそれぞれ（５箇所）測定し、その平均値を最終的な表面粗さＳａとした。その結果、両面の表面粗さＳａは０．９ｎｍであった。なお、顕微鏡の接眼レンズの倍率は２倍であり、対物レンズの倍率は５０倍であった。
【００５８】
（凹凸個数の測定）
光学顕微鏡（レンズ２０倍、微分干渉フィルタを使用）を用い、視野内で見える光学フィルム１０１の凹凸の個数を測定し、これを５００μｍ×５００μｍ＝２５００００μｍ2の領域での個数に換算した。このとき、光学フィルム１０１の表面上で無作為に５箇所を選び、選んだ各箇所で凹凸の個数を測定し、上記領域での個数に換算した後、５箇所の平均値を算出し、最終的な凹凸の個数とした。この結果、光学フィルム１０１の凹凸の個数は、２５００００μｍ2あたり４個であった。ちなみに、図８は、光学フィルム１０１における表面粗さＳａの測定範囲と、凹凸個数の算出範囲との関係を模式的に示している。
【００５９】
（凹凸の長径、最大高さ粗さＲｚの測定）
光学フィルム１０１の表面上で凹凸箇所を無作為に５箇所選び、選んだ各箇所で、凹凸の長径および最大高さ粗さＲｚを、白色干渉顕微鏡Ｚｙｇｏによって測定した。そして、５箇所の平均値を最終的な凹凸の長径および最大高さ粗さＲｚとした。その結果、凹凸の長径は１０μｍであり、最大高さ粗さＲｚは２００ｎｍであった。なお、顕微鏡の接眼レンズの倍率は２倍であり、対物レンズの倍率は５０倍であった。
【００６０】
＜比較例１＞
支持体として、表面に意図的に凹凸状の打痕を付けた支持体（ＰＥＴ製）を用い、この支持体上に、実施例１と同様のドープを流延し、ウェブを剥離した後、加工ロールによる凹凸の付与を行わずにウェブを搬送した。それ以外については実施例１と同様にして、光学フィルム２０１を作製した。ウェブには支持体の表面の凹凸が転写されるが、このときのウェブの残留溶媒量は、２００質量％であった。
【００６１】
この光学フィルム２０１に対して、実施例１と同様の方法で、表面粗さＳａ、凹凸個数、凹凸の長径および最大高さ粗さＲｚを測定した。その結果、両面の表面粗さＳａは１．８ｎｍであり、凹凸の個数は、２５００００μｍ2あたり３個であり、凹凸の長径は１０μｍであり、最大高さ粗さＲｚは２４０ｎｍであった。
【００６２】
＜比較例２＞
特許文献２に記載の方法により、光学フィルム２０２を作製した。具体的には、溶融流延製膜法を用い、実施例１で用いた樹脂をペレット化したものをＴダイスからフィルム状に溶融押出し、マットロールとゴムロールとで挟持加圧して、マットロールのマット模様をフィルム表面に転写することにより、光学フィルム２０２を作製した。このとき、マットロールの表面の最大高さＲｙは、７５μｍであった。
【００６３】
この光学フィルム２０２に対して、実施例１と同様の方法で、両面の表面粗さＳａを測定した。その結果、フィルムにおけるマットロールとの接触側の表面粗さＳａは５．０ｎｍであり、反対側の表面粗さＳａは１．５ｎｍであった。なお、光学フィルム２０２の表面全体が凹凸状態であるため、凹凸の個数等は計測不能であった。
【００６４】
＜比較例３＞
実施例１で用いたドープ中に、無機系の微粒子（アエロジル  Ｒ８１２）を１．０質量部添加し、このドープを支持体上に流延し、ウェブを剥離した後、加工ロールによる凹凸の付与を行わずにウェブを搬送した。それ以外については実施例１と同様にして、光学フィルム２０３を作製した。
【００６５】
この光学フィルム２０３に対して、実施例１と同様の方法で、表面粗さＳａ、凹凸個数を測定した。その結果、両面の表面粗さＳａは２．３ｎｍであった。また、凹凸は、２５００００μｍ2の領域内では見つからなかった。
【００６６】
＜比較例４＞
特許文献３に記載の方法により、光学フィルム２０４を作製した。具体的には、支持体上に実施例１と同様のドープを流延してウェブを形成し、ウェブの残留溶媒量が２００質量％であるときに、平均粒経が２５〜２００ｎｍの微粒子を含有する微粒子分散液をインクジェットヘッドから液滴として吐出し、ウェブの一方の面上に、着弾、付着させて、微細凸構造を形成した。そして、ウェブを剥離した後、加工ロールによる凹凸の付与を行わずにウェブを搬送した。それ以外については実施例１と同様にして、光学フィルム２０４を作製した。
【００６７】
この光学フィルム２０４に対して、実施例１と同様の方法で、表面粗さＳａ、凹凸個数、凹凸の長径および最大高さ粗さＲｚを測定した。その結果、凹凸付与面の表面粗さＳａは８．３ｎｍであり、凹凸の個数は、２５００００μｍ2あたり５０個であり、凹凸の長径は１０μｍであり、最大高さ粗さＲｚは１２０ｎｍであった。
【００６８】
＜評価＞
（搬送性）
〈ツレ、シワ〉
一旦巻き取った光学フィルムを後工程において繰り出し搬送させた際の搬送中の光学フィルムの表面を目視で観察して、ツレおよびシワ（折れシワ）の発生の有無を確認し、以下の基準に基づいて、フィルムの品質を評価した。なお、ここでは、光学フィルムの搬送速度を２０ｍ／ｍｉｎとし、搬送張力を１００Ｎとし、鏡面ロールに９０°の角度でフィルムが抱かれて搬送されている箇所を観察した。
【００６９】
なお、上記のツレとは、発生しても跡が残らない（元に戻る）フィルム変形を指し、英語では例えば“wrinkle”がこれに相当する。また、上記のシワとは、発生すると跡が残るフィルム変形（折れシワ）を指し、英語では例えば“crease”がこれに相当する。図９は、ツレまたはシワが生じた各フィルムの幅手方向に沿った断面形状を模式的に示している。同図に示すように、断面が波状となるフィルム変形は、フィルムがロールに抱かれると（フィルムがロールの外周面と接触すると）、元の変形のない断面形状に戻るため、このようなフィルム変形はツレである。一方、フィルムが折れ込むような変形は、ロールに抱かれた後も残るため（元の変形のない断面形状には戻らないため）、シワである。
《評価基準》
◎：ツレおよびシワが全く確認されなかった。
○：ツレが１箇所確認されたが、シワは確認されず、問題はない。
△：ツレが複数箇所確認されたが、シワは確認されず、問題はない。
×：シワが発生していることが確認された。
【００７０】
〈搬送キズ〉
巻き取った光学フィルムを繰り出して、目視にてキズの発生（耐傷性）の有無を下記の方法で調べた。すなわち、繰り出した光学フィルムに対して、その巻外側から、暗室にてナトリウムランプ（ＫＮＬ−３５Ｄ、株式会社ライテスト社製）と市販の三波長蛍光灯を点灯させて光を照射し、フィルム表面で長さ２ｍｍ以上の方向性のある欠陥をキズとして認定した。なお、キズの認定は、フィルムの端部から５ｃｍの範囲を除いた部分（上記範囲よりもフィルム内側の表面部分）で行った。そして、以下の基準に基づいて、キズ（搬送キズ）を評価した。
《評価基準》
◎：キズが全く確認されなかった。
○：キズがほとんど確認されなかった。
△：キズが軽微に確認されたが、実用上問題はない。
×：キズが明らかに発生しており、実用上問題がある。
【００７１】
（ヘイズ）
ヘイズメーター（日本電色工業（株）製、ＮＤＨ２０００）を用いて光学フィルムのヘイズを測定した。そして、以下の評価基準に基づいてヘイズを評価した。
《評価基準》
◎：ヘイズ値が０．１０％未満である。
○：ヘイズ値が０．１０％以上０．２０％未満である。
△：ヘイズ値が０．２０％以上０．３０％未満である。
×：ヘイズ値が０．３０％以上である。
【００７２】
（熱処理による凹凸消失）
作製した光学フィルムに対して、Ｔｇを樹脂のガラス転移温度として、Ｔｇ＋５℃以上の温度下で、固定端状態で５分以上加熱して熱処理を行った。そして、光学フィルムの表面における熱処理後の凹凸の個数について、光学顕微鏡を用いて上記と同様の方法で測定し、２５００００μｍ2での領域の個数に換算した。また、光学フィルムの凹凸の最大高さ粗さＲｚを、白色干渉顕微鏡Ｚｙｇｏを用いて上記と同様の方法で測定した。そして、以下の評価基準に基づいて、熱処理による凹凸の消失（緩和）の効果について評価した。
《評価基準》
◎：２５００００μｍ2の範囲で、凹凸が一切見つからなかった。
○：２５００００μｍ2の範囲で、凹凸の個数が３個以下であり、最大高さ粗さＲｚが５０ｎｍ以下であった。
△：２５００００μｍ2の範囲で、凹凸の個数が５個以下であり、最大高さ粗さＲｚが１５０ｎｍ以下であった。
×：２５００００μｍ2の範囲で、凹凸の個数が６個以上であり、最大高さ粗さＲｚが１５０ｎｍよりも大きかった。
【００７３】
表１は、作製した実施例１の光学フィルム１０１、比較例１〜４の光学フィルム２０１〜２０４についての評価の結果を示している。
【００７４】
【表１】
2019239625.tif 000003
【００７５】
表１より、比較例１では、フィルムのヘイズ値が高くなっている。これは、支持体の表面凹凸をウェブに転写する方法では、ウェブの表面の平滑性が極端に低くなるためと考えられる。また、比較例２では、マットロールによってフィルム全面に隙間なく凹凸が形成されるため、フィルムのヘイズ値が高くなっていると考えられる。さらに、比較例２では、熱処理による凹凸の消失効果が得られていない。溶融流延製膜法では、溶媒を用いないため、形成された凹凸が硬く、熱処理によって凹凸を変形させて平坦にすることができないためと考えられる。また、比較例３では、フィルムに微粒子が含有されているため、ヘイズ値が高くなっていると考えられる。比較例４では、インクジェット方式でフィルムに表面凹凸を形成しているが、凹凸の個数が多いため、ヘイズ値が高くなっていると考えられる。また、インクジェット方式で形成される表面凹凸は、フィルムの変形によるものではないため、熱処理によってフィルム変形が元に戻るということはなく、熱処理による凹凸の消失効果は全くない。
【００７６】
これに対して、実施例１では、搬送性（ツレ、シワ、搬送キズ）、ヘイズ、熱処理による凹凸の消失効果のいずれについても、良好な結果が得られている。実施例１では、フィルム表面において、凹凸が２５００００μｍ2の範囲内に１個以上存在しているため、ウェブが微粒子を含有していなくても、上記凹凸によってウェブに滑り性が付与され、その結果、ウェブに搬送キズが付きにくくなるとともに、ツレやシワも発生しにくくなり、搬送性が良好になると考えられる。また、凹凸の周囲の表面粗さＳａが０．９ｎｍであり、ほぼ平坦な面であるため、表面ヘイズが小さくなり、ガラスに近い低ヘイズを実現できていると考えられる。また、上記した凹凸の個数（密度）では、熱処理によって凹凸を消失または緩和させることができるため、使用時には、巻き取ったフィルムを再度繰り出して熱処理を行い、表面の凹凸を消失または緩和させて光学特性の良好なフィルムを得ることが可能になると言える。また、フィルムを繰り出して熱処理を行うまでは、フィルム表面に凹凸が残っているため、良好な搬送性を確保することも可能である。
【００７７】
なお、凹凸の周囲の表面粗さＳａが実施例１の０．９ｎｍであるときに、ヘイズを低減する効果があり、上記表面粗さＳａが比較例１の１．８ｎｍであるときに、上記効果がないことから、実施例１の０．９ｎｍと比較例１の１．８ｎｍとの間（例えば１．５ｎｍ）に、上記効果が得られる臨界点があると考えられる。したがって、上記効果を得るためには、上記表面粗さＳａは１．５ｎｍ以下であればよく、０．９ｎｍ以下であることがより望ましいと言える。
【００７８】
＜実施例２〜７＞
表２に記載の最大高さＲｙを有する加工ロールでウェブの表面に凹凸を形成した以外は、実施例１と同様にして、実施例２〜７の光学フィルム１０２〜１０７をそれぞれ作製した。そして、作製した光学フィルム１０２〜１０７に対して、実施例１と同様の方法で、表面粗さＳａ、凹凸個数、凹凸の長径および最大高さ粗さＲｚを測定した。
【００７９】
表２は、作製した実施例２〜７の光学フィルム１０２〜１０７についての評価の結果を、実施例１の光学フィルム１０１についての結果と併せて示している。
【００８０】
【表２】
2019239625.tif 000004
【００８１】
表２より、実施例２では、他の実施例３等に比べると、搬送性を良好にする効果が小さい。実施例２では、加工ロールの最大高さＲｙが１μｍと小さいことから、ウェブの表面を加工ロールの凹凸で抉って（引っ掻いて）、ウェブの表面に適切な大きさの凹凸を形成することができず、搬送時のウェブのロールへの貼り付きを低減する効果が小さくなるためと考えられる。これに対して、実施例１、３〜７では、搬送性を良好にする効果が高い。実施例１、３〜５では、加工ロールの最大高さＲｙがいずれも２μｍ以上であることから、ウェブの表面を加工ロールの凹凸で抉って、ウェブの表面に適切な大きさの凹凸が形成され、これによって、搬送時のウェブのロールへの貼り付き低減効果が大きくなるためと考えられる。
【００８２】
加工ロールの最大高さＲｙがいずれも２μｍ以上である場合、フィルムの表面には、長径５〜１５μｍで、最大高さ粗さＲｚが１００〜１０００ｎｍの凹凸が形成されていることがわかる。したがって、このような凹凸がフィルムの表面に形成されることにより、搬送性を良好にする効果を高めることができると言える。
【００８３】
なお、加工ロールの最大高さＲｙが実施例２の１μｍであっても（フィルムの表面に長径４μｍで最大高さ粗さＲｚが８５ｎｍの凹凸が形成される場合であっても）、搬送性について実用上問題のない結果が得られている。このことから、加工ロールの最大高さＲｙは１μｍ以上であればよく、フィルムの表面には、長径４μｍ以上で最大高さ粗さＲｚが８５ｎｍ以上の凹凸が形成されていればよいと言える。
【００８４】
＜実施例８〜１４＞
表３に記載の最大高さＲｙを有する加工ロールでウェブの表面に凹凸を形成するとともに、加工ロールによる凹凸付与時の残留溶媒量を表３のように変化させた以外は、実施例１と同様にして、実施例８〜１４の光学フィルム１０８〜１１４をそれぞれ作製した。そして、作製した光学フィルム１０８〜１１４に対して、実施例１と同様の方法で、表面粗さＳａ、凹凸個数、凹凸の長径および最大高さ粗さＲｚを測定した。
【００８５】
表３は、作製した実施例８〜１４の光学フィルム１０８〜１１４についての評価の結果を、実施例１の光学フィルム１０１についての結果と併せて示している。
【００８６】
【表３】
2019239625.tif 000005
【００８７】
表３より、実施例１０、１２では、搬送性を良好にする効果が小さい。この理由として、実施例１０、１２では、加工ロールによる凹凸付与時のウェブの残留溶媒量が４質量％と小さいため、ウェブが硬く、加工ロールとの接触によってウェブに凹凸が形成されにくくなり、搬送時のウェブのロールへの貼り付き低減効果が小さくなることが考えられる。また、実施例１１、１４では、熱処理による凹凸の消失効果が小さい。実施例１１、１４では、凹凸付与時のウェブの残留溶媒量が３７質量％と大きいため、ウェブが柔らかく、加工ロールとの接触によって長径および最大高さ粗さＲｚの大きい凹凸がウェブに形成されやすくなる。このため、その後の熱処理を行っても、上記凹凸が消失しにくくなり、緩和されるとしてもその量が微小になることが考えられる。
【００８８】
これに対して、実施例８、９、１３では、搬送性を良好にする効果と、熱処理による凹凸の消失効果とがバランスよく得られている。実施例８、９、１３では、凹凸付与時のウェブの残留溶媒量が６〜３３質量％であることから、搬送時のウェブのロールへの貼り付きを低減するとともに、熱処理によって凹凸を消失させるのに適切な大きさの凹凸がウェブに形成されるためと考えられる。
【００８９】
なお、凹凸付与時のウェブの残留溶媒量が実施例１０、１２の４質量％であるときに、搬送性を良好にする効果が小さく、上記残留溶媒量が実施例８の６質量％であるときに、上記効果が大きいことから、実施例１０、１２の４質量％と実施例８の６質量％との間（例えば５質量％）に、上記効果を大きくする臨界点があると考えられる。したがって、上記効果を大きくする観点からは、上記残留溶媒量は５質量％以上であることが望ましく、６質量％以上であることがさらに望ましいと言える。
【００９０】
また、凹凸付与時のウェブの残留溶媒量が実施例１１、１４の３７質量％であるときに、熱処理による凹凸の消失効果が小さく、上記残留溶媒量が実施例９、１３の３３質量％であるときに、上記消失効果が大きいことから、実施例１１、１４の３７質量％と実施例９、１３の３３質量％との間（例えば３５質量％）に、上記消失効果を大きくする臨界点があると考えられる。したがって、上記消失効果を大きくする観点からは、上記残留溶媒量は３５質量％以下であることが望ましく、３３質量％以下であることがさらに望ましいと言える。
【００９１】
なお、上記残留溶媒量が実施例１０、１２の４質量％であっても、搬送性について実用上問題のない結果が得られており、上記残留溶媒量が実施例１１、１４の３７質量％であっても、上記消失効果について実用上問題のない結果が得られている。このことから、上記残留溶媒量は、４質量％以上であってもよく、３７質量％以下であってもよいと言える。
【００９２】
したがって、上記残留溶媒量の適切な範囲としては、上記した下限（４質量％、５質量％、６質量％）と、上記した上限（３７質量％、３５質量％、３３質量％）との組み合わせで設定することができる。例えば、上記残留溶媒量としては、４〜３７質量％（４質量％以上３７質量％以下）であってもよいが、望ましくは、５〜３５質量％（５質量％以上３５質量％以下）であり、より望ましくは、６〜３３質量％（６質量％以上３３質量％以下）であると言うことができる。
【００９３】
〔その他〕
以上で説明した本実施形態の光学フィルムおよびその製造方法は、以下のように表現することができる。
【００９４】
１．微粒子非含有のドープを金属支持体上に流延してウェブを形成する流延工程と、
前記ウェブを金属支持体から剥離する剥離工程と、
剥離された前記ウェブの表面に、加工ロールによって凹凸形状を形成する凹凸形成工程と、
前記凹凸形状を有する前記ウェブを光学フィルムとして巻き取る巻取工程とを有し、
巻き取られた前記光学フィルムは、表面の２５００００μｍ2の範囲内に１個以上の凹凸を有しており、
前記範囲内で前記凹凸の周囲の表面粗さＳａは、１．５ｎｍ以下であることを特徴とする光学フィルムの製造方法。
【００９５】
２．前記表面粗さＳａは、０．９ｎｍ以下であることを特徴とする前記１に記載の光学フィルムの製造方法。
【００９６】
３．前記凹凸形成工程では、最大高さＲｙが２μｍ以上となる表面加工が施された前記加工ロールによって、前記ウェブの表面に前記凹凸形状を形成することを特徴とする前記１または２に記載の光学フィルムの製造方法。
【００９７】
４．前記光学フィルムの表面において、
前記凹凸の長径は、５〜１５μｍであり、
最大高さ粗さＲｚが、１００〜１０００ｎｍであることを特徴とする前記１から３のいずれかに記載の光学フィルムの製造方法。
【００９８】
５．前記凹凸形成工程において、前記加工ロールによって前記凹凸形状を形成するときの前記ウェブの残留溶媒量が、５〜３５質量％であることを特徴とする前記１から４のいずれかに記載の光学フィルムの製造方法。
【００９９】
６．前記光学フィルムは、表面の２５００００μｍ2の範囲内に２個以上２０個以下の前記凹凸を有していることを特徴とする前記１から５のいずれかに記載の光学フィルムの製造方法。
【０１００】
７．前記ドープは、樹脂および溶媒を含み、
前記樹脂は、シクロオレフィン系樹脂であることを特徴とする前記１から６のいずれかに記載の光学フィルムの製造方法。
【０１０１】
８．微粒子非含有の光学フィルムであって、
前記光学フィルムは、表面の２５００００μｍ2の範囲内に１個以上の凹凸を有しており、
前記範囲内で前記凹凸の周囲の表面粗さＳａは、１．５ｎｍ以下であることを特徴とする光学フィルム。
【０１０２】
９．前記表面粗さＳａは、０．９ｎｍ以下であることを特徴とする前記８に記載の光学フィルム。
【０１０３】
１０．前記光学フィルムの表面において、
前記凹凸の長径は、５〜１５μｍであり、
最大高さ粗さＲｚが、１００〜１０００ｎｍであることを特徴とする前記８または９に記載の光学フィルム。
【０１０４】
１１．前記光学フィルムは、表面の２５００００μｍ2の範囲内に２個以上２０個以下の前記凹凸を有していることを特徴とする前記８から１０のいずれかに記載の光学フィルム。
【０１０５】
１２．シクロオレフィン系樹脂を含むことを特徴とする前記８から１１のいずれかに記載の光学フィルム。
【０１０６】
以上、本発明の実施形態について説明したが、本発明の範囲はこれに限定されるものではなく、発明の主旨を逸脱しない範囲で拡張または変更して実施することができる。
【産業上の利用可能性】
【０１０７】
本発明は、微粒子非含有の光学フィルムを溶液流延製膜法によって製造する場合に利用可能である。
【符号の説明】
【０１０８】
３      支持体（金属支持体）
５      ウェブ
２０      加工ロール
ＦPV     凹凸
Ｆｂ    非凹凸領域
Ｆ      光学フィルム
【図１】
2019239625.tif 000006
【図２】
2019239625.tif 000007
【図３】
2019239625.tif 000008
【図４】
2019239625.tif 000009
【図５】
2019239625.tif 000010
【図６】
2019239625.tif 000011
【図７】
2019239625.tif 000012
【図８】
2019239625.tif 000013
【図９】
2019239625.tif 000014
【国際調査報告】
2019239625.tif 000015
2019239625.tif 000016
2019239625.tif 000017